(57)【要約】【課題】表面だけでなく通気孔の内壁も耐プラズマ性が高く消耗しにくいプラズマ処理装置用電極板を提供する。【解決手段】基材板に、前記基材板の内方より外方に向けて拡径するテーパ部を有する複数の貫通孔を形成する貫通孔形成工程と、前記貫通孔を有する前記基材板に炭化珪素を主成分とするコーティング材を化学気相成長法により堆積させて、前記貫通孔内に前記コーティング材を充填するとともに前記基材板の表面を被覆してコーティング層を形成するＣＶＤ工程と、前記貫通孔と同心で前記貫通孔よりも小径の孔を前記基材板の厚さ方向に貫通形成して、複数の通気孔を形成する通気孔形成工程とを有する。【選択図】図１
2019135736.tif 000002
【特許請求の範囲】
【請求項１】
基材板に、前記基材板の内方より外方に向けて拡径するテーパ部を有する複数の貫通孔を形成する貫通孔形成工程と、
前記貫通孔を有する前記基材板に炭化珪素を主成分とするコーティング材を化学気相成長法により堆積させて、前記貫通孔内に前記コーティング材を充填するとともに前記基材板の少なくとも一方の表面を被覆してコーティング層を形成するＣＶＤ工程と、
前記貫通孔と同心で前記貫通孔よりも小径の孔を前記基材板の厚さ方向に貫通形成して、複数の通気孔を形成する通気孔形成工程と
を有することを特徴とするプラズマ処理装置用電極板の製造方法。
【請求項２】
前記基材板は炭化珪素を主成分とする焼結体からなることを特徴とする請求項１記載のプラズマ処理装置用電極板の製造方法。
【請求項３】
厚さ方向に貫通する複数の通気孔を有するプラズマ処理装置用電極板であって、
複数の貫通孔を有する基材板と、
炭化珪素を主成分として前記基材板の少なくとも一方の表面を被覆するとともに前記貫通孔の内壁面を被覆して前記通気孔を形成するコーティング層と
を備え、
前記貫通孔は、前記基材板の内方より外方に向けて拡径して前記基材板の表面に開口するテーパ部を有し、
前記通気孔は、前記貫通孔と同心で前記貫通孔よりも小径である
ことを特徴とするプラズマ処理装置用電極板。
【請求項４】
全体の厚さが８〜１２ｍｍ、
前記通気孔の内径が直径０．５〜１．０ｍｍ、前記通気孔同士の各中心間距離が５〜１０ｍｍ、
前記コーティング層の厚さが前記基材板の表面において１〜５ｍｍ、前記通気孔の内壁面において０．５〜１．２ｍｍ
であることを特徴とする請求項３記載のプラズマ処理装置用電極板。
【請求項５】
前記基材板は炭化珪素を主成分とする焼結体からなることを特徴とする請求項３または４記載のプラズマ処理装置用電極板。
【請求項６】
複数の貫通孔を有する基材板であって、
前記貫通孔は、前記基材板の内方より外方に向けて拡径して前記基材板の表面に開口するテーパ部を有する
ことを特徴とする電極板用基材板。
【請求項７】
前記電極板用基材板は、厚さが２〜６ｍｍ、
前記貫通孔の最小内径が直径２．５〜３ｍｍ、
各中心間距離が５〜１０ｍｍ、
前記貫通孔の前記テーパ部のテーパ角が前記貫通孔の中心線に対して１５〜７５度、前記電極板用基材板の表面からの深さが０．５〜４．５ｍｍ
であることを特徴とする請求項６記載の電極板用基材板。
【請求項８】
炭化珪素を主成分とする焼結体からなることを特徴とする請求項６または７記載の電極板用基材板。
【発明の詳細な説明】
【技術分野】
【０００１】
本発明は、プラズマ処理装置用電極板、この電極板用基材板およびプラズマ処理装置用電極板の製造方法に関する。
【背景技術】
【０００２】
半導体デバイス製造プロセスに使用されるプラズマエッチング装置やプラズマＣＶＤ装置等のプラズマ処理装置は、高周波電源に接続された一対の電極が真空チャンバー内に上下方向に対向配置された構成を有している。この構成において、被処理基板を下側電極上に配置し、この被処理基板に向けて上側電極に形成された複数の通気孔を通じてプラズマ生成用ガスを流通させながら、上下電極間に高周波電圧を印加してプラズマを発生させることにより、被処理基板にエッチング等の処理が行われる。
【０００３】
このようなプラズマ処理装置に使用される上側電極として、同径の通気孔が複数形成された電極板が一般に使用される。電極板（上側電極）は、被処理基板側がプラズマにさらされて浸食され、また通気孔内にもプラズマが回り込むことにより、通気孔の開口径が徐々に大きくなる。このため、電極板の使用時間が長くなると各通気孔から流通するプラズマ生成用ガスの量に偏りが生じ、被処理基板へのプラズマ処理量にも偏りが生じて、均一な処理を行うことができなくなる。
【０００４】
特許文献１には、プラズマ生成用ガスが吹き出す側の表面にコーティング層を有するプラズマエッチング装置用電極（ガス吹き出し板）が開示されている。この特許文献１には、コーティング層として、化学気相成長法（ＣＶＤ法：Ｃｈｅｍｉｃａｌ  Ｖａｐｏｒ  Ｄｅｐｏｓｉｔｉｏｎ）により形成されたＳｉＣ（ＣＶＤ―ＳｉＣ）と、緻密な炭化珪素焼結体からなる焼結体層が挙げられている。
【先行技術文献】
【特許文献】
【０００５】
【特許文献１】特開２００５−２８５８４５号公報
【発明の概要】
【発明が解決しようとする課題】
【０００６】
しかしながら、電極板はコーティング層の耐プラズマ性が高くても、基材板の耐プラズマ性が低い場合には、コーティング層が消耗する前に基材板の通気孔の内壁が消耗することがある。
【０００７】
特許文献１に記載されているように、電極板は、通気孔となる貫通孔を有する基板に対してＣＶＤ法によりコーティング層を形成して製造できるが、ＣＶＤ法を行う際には基板の貫通孔がカーボン製の棒状体で塞がれており、この棒状体はコーティング層形成後に分解除去される。このため、電極板の通気孔の内壁面にはコーティング層が形成されておらず、プラズマ処理時に通気孔の内壁が消耗しやすくなる。
【０００８】
通気孔の内壁面にコーティング層を形成するため、ＣＶＤ法を行う際に貫通孔を開放しておくことが考えられる。しかしながら、貫通孔はごく小径であり、また入口の角部にコーティングの材料が集中して付着しやすいため、コーティングの材料が貫通孔の内部に入り込む前に貫通孔の入口を閉塞させてしまい、貫通孔の内壁面を被覆することができない。
【０００９】
プラズマ処理時にコーティング層のない通気孔の内壁が消耗して通気孔の孔径が広がると、プラズマ生成用ガスの流量が変動し、安定してプラズマ処理を行うことが困難となるおそれがある。また、コーティングされていない通気孔の内壁が消耗する際に、基材板の粒子が脱落して被処理基板上に付着し、パーティクル発生の原因となる。
【００１０】
本発明は、このような事情に鑑みてなされたもので、表面だけでなく通気孔の内壁も耐プラズマ性が高く消耗しにくいプラズマ処理装置用電極板を提供することを目的とする。
【課題を解決するための手段】
【００１１】
本発明のプラズマ処理装置用電極板の製造方法は、基材板に、前記基材板の内方より外方に向けて拡径するテーパ部を有する複数の貫通孔を形成する貫通孔形成工程と、前記貫通孔を有する前記基材板に炭化珪素を主成分とするコーティング材を化学気相成長法により堆積させて、前記貫通孔内に前記コーティング材を充填するとともに前記基材板の少なくとも一方の表面を被覆してコーティング層を形成するＣＶＤ工程と、前記貫通孔と同心で前記貫通孔よりも小径の孔を前記基材板の厚さ方向に貫通形成して、複数の通気孔を形成する通気孔形成工程とを有する。
【００１２】
この製造方法によれば、ＣＶＤ工程において、コーティング材は広く開口するテーパ部を通じて貫通孔の内部まで入り込みやすいので、貫通孔の内壁面全体をコーティング材で確実に覆うことができる。そして、貫通孔に充填されたコーティング材を貫通して通気孔が形成されるので、基材板の表面だけでなく通気孔の内壁面も被覆するコーティング層が形成される。したがって、耐プラズマ性が高く全体が消耗しにくいプラズマ処理装置用電極板を形成できる。
【００１３】
この製造方法において、前記基材板は炭化珪素を主成分とする焼結材であってもよい。この場合、焼結材からなる基材板は容易に製造できるので、生産性の良い製造方法が実現できる。
【００１４】
本発明のプラズマ処理装置用電極板は、厚さ方向に貫通する複数の通気孔を有するプラズマ処理装置用電極板であって、複数の貫通孔を有する基材板と、炭化珪素を主成分として前記基材板の少なくとも一方の表面を被覆するとともに前記貫通孔の内壁面を被覆して前記通気孔を形成するコーティング層とを備え、前記貫通孔は、前記基材板の内方より外方に向けて拡径して前記基材板の表面に開口するテーパ部を有し、前記通気孔は、前記貫通孔と同心で前記貫通孔よりも小径である。
【００１５】
このプラズマ処理装置用電極板によれば、広く開口するテーパ部を通じて比較的大径の貫通孔の内部にもコーティング層が形成され、その中心部に通気孔が形成されていることにより、基材板の表面だけでなく通気孔の内側もコーティングされているので、表面だけでなく通気孔内においてもプラズマ処理による消耗が防止され、プラズマ処理におけるパーティクルの発生を防止できる。
【００１６】
このプラズマ処理装置用電極板は、全体の厚さが８〜１２ｍｍ、前記通気孔の内径が直径０．５〜１．０ｍｍ、前記通気孔同士の各中心間距離が５〜１０ｍｍ、前記コーティング層の厚さが前記基材板の表面において１〜５ｍｍ、前記通気孔の内壁面において０．５〜１．２ｍｍであることが望ましい。この場合、表面だけでなく通気孔内壁面まで十分な厚さのコーティング層が設けられているので、プラズマ処理による消耗およびパーティクルの発生をより効果的に抑制できる。
【００１７】
このプラズマ処理装置用電極板において、前記基材板は炭化珪素を主成分とする焼結体であってもよい。この場合、焼結体からなる基材板は容易に製造できるので、生産性の良いプラズマ処理装置用電極板が実現される。
【００１８】
本発明の電極板用基材板は、複数の貫通孔を有する基材板であって、前記貫通孔は、前記基材板の内方より外方に向けて拡径して前記基材板の表面に開口するテーパ部を有する。
【００１９】
この電極板用基材板によれば、広く開口するテーパ部を通じてコーティング材が貫通孔の内部まで入り込みやすいので、通気孔内壁面も消耗しにくい電極板を製造できる。
【００２０】
この電極板用基材板は、前記電極用基材板の厚さが２〜６ｍｍ、前記貫通孔の最小内径が直径２．５〜３ｍｍ、各中心間距離が５〜１０ｍｍ、前記貫通孔の前記テーパ部のテーパ角が前記貫通孔の中心線に対して１５〜７５度、前記電極板用基材板の表面からの深さが０．５〜４．５ｍｍであることが望ましい。この場合、ＣＶＤ法によりコーティング層を形成する際に貫通孔の内部までコーティング材が充填されやすいので、プラズマ処理によって消耗しにくい通気孔を有する電極板を実現できる。
【発明の効果】
【００２１】
本発明によれば、耐プラズマ性が高く、表面だけでなく通気孔の内壁も消耗しにくいので、プラズマ処理においてパーティクルが発生しにくく安定した処理を長時間行うことが可能なプラズマ処理装置用電極板を提供できる。
【図面の簡単な説明】
【００２２】
【図１】本発明に係る電極板の一実施形態を示す斜視図である。
【図２】図１のＡ−Ａ線に沿う断面矢視図である。
【図３】本発明に係る電極板用基材板およびプラズマ処理装置用電極板の一実施形態を示す斜視図である。
【図４】本発明の一実施形態に係る電極板用基材板（貫通孔形成工程）を示す断面図である。
【図５】本発明のプラズマ処理装置用電極板の製造方法を示す工程図である。
【図６】本発明のプラズマ処理装置用電極板の製造方法の一実施形態におけるＣＶＤ工程を示す断面図である。
【図７】本発明のプラズマ処理装置用電極板の製造方法の一実施形態における通気孔形成工程を示す断面図である。
【図８】本発明に係る電極板用基材板の一例を示す上面図である。
【発明を実施するための形態】
【００２３】
以下、本発明に係るプラズマ処理装置用電極板、電極板用材およびプラズマ処理装置用電極板の製造方法の実施形態について、図面を参照して説明する。図１は、本発明の一実施形態に係るプラズマ処理装置用電極板１０を示す斜視図、図２はこのプラズマ処理装置用電極板１０の断面図、図３はプラズマ処理装置用電極板１０およびこのプラズマ処理装置用電極板１０を構成する電極板用基材板２０を示す斜視図である。
【００２４】
図１〜３に示すように、プラズマ処理装置用電極板（電極板）１０は円板状に形成され、厚さ方向に貫通する複数の通気孔１１を有し、複数の貫通孔２１を有する電極板用基材板（基材板）２０と、基材板２０の少なくとも一方の表面（本実施形態では両面）を被覆するとともに貫通孔２１の内壁面を被覆して通気孔１１を形成するコーティング層３０とを備える。
【００２５】
この電極板１０は厚さ８〜１２ｍｍ（本実施形態では１２ｍｍ）、直径２００〜６００ｍｍ（本実施形態では３８０ｍｍ）の円板である。各通気孔１１の内径は直径０．５〜１．０ｍｍ（本実施形態では０．５ｍｍ）、通気孔１１同士の各中心間距離は５〜１０ｍｍ（本実施形態では１０ｍｍ）である。
【００２６】
電極板１０を構成する基材板２０の断面を図４に示す。基材板２０の貫通孔２１は、基材板２０の内方より外方に向けて拡径して基材板２０の表面に開口するテーパ部２２と、このテーパ部２２に連なり基材板２０の厚さ方向に略一定の内径を有するストレート部２３とを有する。本実施形態では図４に示すように、テーパ部２２は各貫通孔２１の両端に形成されている。
【００２７】
基材板２０は、厚さが２〜１１ｍｍ（本実施形態では６ｍｍ）、直径が２００〜６００ｍｍ（本実施形態では３８０ｍｍ）の円板であり、貫通孔２１のストレート部２３の内径が直径２．５〜３ｍｍ（本実施形態では２．５ｍｍ）、貫通孔２１同士の各中心間距離が５〜１０ｍｍ（本実施形態では１０ｍｍ）、テーパ部２２の深さが０．５〜４．５ｍｍ（本実施形態では１．２５ｍｍ）、テーパ部２２のテーパ角が１５〜７５度（本実施形態では４５度）である。なお、ここでテーパ角とは、貫通孔２１の中心線に沿う断面においてこの中心線と斜面とがなす角度で示す。本実施形態のテーパ部２２は、深さが１．２５ｍｍ、テーパ角が４５°であるので、開口径は直径５ｍｍとなる。
【００２８】
本実施形態の基材板２０は、炭化珪素を主成分とする焼結材である。この焼結材は、例えばＹ２Ｏ３，Ａｌ２Ｏ３およびＡｌＮからなる群より選ばれる一種もしくは二種以上の混合物と、ＳｉＣとの混合物により形成されている。なお、この基材板２０を形成する焼結材の空孔率は２％以下であることが好ましい。本実施形態において「炭化珪素を主成分とする」とは、炭化珪素の含有量が８０質量％以上であることを意味する。
【００２９】
コーティング層３０は、密度が３．２０ｇ／ｃｍ３以上である緻密質炭化珪素であり、化学的気相成長法（ＣＶＤ法）によって形成されたいわゆるＣＶＤ−ＳｉＣである。コーティング層３０の厚さは、基材板２０の表面において１〜１０ｍｍ（本実施形態では両面とも３ｍｍ）、貫通孔２１の内壁面において０．５〜１．２ｍｍ（本実施形態では１ｍｍ）である。図示例では、基材板２０の両面にコーティング層３０が設けられている。
【００３０】
つまり、電極板１０において、基材板２０の貫通孔２１の表面はコーティング層３０によって被覆されており、各通気孔１１はコーティング層３０を貫通して各貫通孔２１の中心に形成されており、基材板２０の厚さ方向に一定の内径を有している。
【００３１】
次に、図４〜７を参照して電極板１０の製造方法を説明する。電極板１０は、図５に示すように、基材板２０に複数の貫通孔２１を形成する貫通孔形成工程（図４）と、基材板２０上にコーティング層３０を形成するＣＶＤ工程（図６）と、このコーティング層３０を貫通する複数の通気孔１１を貫通孔２１と同心状に形成する通気孔形成工程（図７）とを行うことにより製造される。
【００３２】
貫通孔形成工程では、炭化珪素を主成分とする焼結体からなる基材板２０に、基材板２０の内方より外方に向けて拡径するテーパ部２２と、このテーパ部２２に連なり基材板２０の厚さ方向に略一定の内径を有するストレート部２３とを有する複数の貫通孔２１を図４に示すように形成する。貫通孔２１の形成は、ドリル加工、超音波加工、レーザ加工等により行うことができる。
【００３３】
次いで、ＣＶＤ工程では、貫通孔２１を有する基材板２０に対して、炭化珪素を主成分とするコーティング材を化学気相成長法により堆積させて、貫通孔２１内にコーティング材を充填するとともに基材板２０の表面を被覆してコーティング層３０を図６に示すように形成する。このＣＶＤ工程において形成するコーティング層３０は、基材板２０の表面における厚さが１〜１０ｍｍ（本実施形態では３ｍｍ）である。
【００３４】
このＣＶＤ工程においてコーティング材は、基材板２０の表面に堆積するだけでなく、貫通孔２１に対しては開口部に形成されたテーパ部２２を通じてストレート部２３にも円滑に入り込む。これにより図６に示すように貫通孔２１内にもコーティング層３０が充填形成され、貫通孔２１の内壁面はコーティング材によって完全に被覆される。
【００３５】
次いで、通気孔形成工程では、貫通孔２１と同心で貫通孔２１よりも小径の孔を基材板２０の厚さ方向に貫通形成して、図７に示すように複数の通気孔１１を形成する。通気孔１１の形成は、ドリル加工、超音波加工、レーザ加工等により行うことができる。
【００３６】
この通気孔形成工程において形成する通気孔１１の内径は直径０．５〜１ｍｍ（本実施形態では０．５ｍｍ）、通気孔１１同士の中心間距離は貫通孔２１と同じく５〜１０ｍｍ（本実施形態では１０ｍｍ）である。通気孔１１が形成された後、貫通孔２１のストレート部２３の内壁面におけるコーティング層３０の厚さは０．５〜１．２ｍｍ（本実施形態では１ｍｍ）である。
【００３７】
上述した貫通孔形成工程、ＣＶＤ工程、通気孔形成工程のほか、各工程の前後に必要に応じて、たとえば、通気孔出口の面取り加工、コーティング層に対するエッチングやケミカルポリッシングなどの各種処理を行い、電極板１０が製造される。このように、本発明によれば、基材板２０の表面だけでなく通気孔１１の内壁面も被覆するコーティング層３０を形成でき、耐プラズマ性が高く全体が消耗しにくいプラズマ処理装置用電極板１０を得ることができる。
【００３８】
なお、本発明は前記実施形態の構成のものに限定されるものではなく、細部構成においては、本発明の趣旨を逸脱しない範囲において種々の変更を加えることが可能である。
【００３９】
上記実施形態の基材板２０の貫通孔２１は、図１〜４，６，７に示したようにそれぞれテーパ部２２同士が離れて形成されているが、図８に示すように、基材板１２０の厚さや貫通孔１２１の各中心間距離やテーパ部１２２の形状等によっては、隣接する貫通孔１２１同士でテーパ部１２２が一部つながるように形成されていてもよい。このような形状のテーパ部１２２であっても、コーティング材は貫通孔１２１の内部まで入り込みやすいので、通気孔の内壁面がコーティング材によって被覆された電極板を製造することができる。
【００４０】
また、上記実施形態では基材板２０の両面にコーティング層３０を設けているが、コーティング層は基材板の片面のみに形成されていてもよい。その場合、貫通孔のテーパ部は、コーティング層が形成された表面（コーティング面）に開口するように設けられる。そして、この電極板をプラズマ処理装置に取り付ける際は、コーティング面（テーパ部開口側）が被処理基板に面するように配置すればよい。
【００４１】
さらに、このようなプラズマ処理装置用電極板は、プラズマ処理によって消耗した場合に、再度ＣＶＤ処理によりコーティング層を再形成し、穴開け加工により通気孔を形成することにより再生して利用することが可能であり、その場合に本発明の製造方法を応用することができる。つまり、消耗した電極板に対して、テーパ部を有する貫通孔を形成し（貫通孔形成工程）、ＣＶＤ法によりコーティング材を貫通孔内に充填するとともに電極板の表面に堆積させてコーティング層を形成し（ＣＶＤ工程）、貫通孔と同心で貫通孔よりも小径の孔を電極板の厚さ方向に貫通形成して通気孔を形成する（通気孔形成工程）ことにより、電極板の再生利用が可能である。この場合、消耗し再生される電極板が本発明に係る電極板である必要はない。また本発明に係る基材板を用いて形成されていない電極板であっても、本発明に係る製造方法の各工程を行うことにより、プラズマ処理による消耗が少ない電極板に再生することができる。
【符号の説明】
【００４２】
１０  プラズマ処理装置用電極板
１１  通気孔
２０，１２０  電極板用基材板
２１，１２１  貫通孔
２２，１２２  テーパ部
２３  ストレート部
３０  コーティング層
【図１】
2019135736.tif 000003
【図２】
2019135736.tif 000004
【図３】
2019135736.tif 000005
【図４】
2019135736.tif 000006
【図５】
2019135736.tif 000007
【図６】
2019135736.tif 000008
【図７】
2019135736.tif 000009
【図８】
2019135736.tif 000010